ЛАМИНИРОВАННАЯ ПЛЕНКА И КЛЕЙ ДЛЯ ЕЕ ПРОИЗВОДСТВА

1. Пленочная структура, содержащая:
(а) по меньшей мере один функционализированный пленочный слой, причем по меньшей мере один функционализированный пленочный слой содержит слой полиолефина с полярными функциональными группами, используемый в качестве внутреннего ламинирующего слоя в пленочной структуре; и
(b) клеевую композицию для ламинирования, присутствующую на и находящуюся в контакте с по меньшей мере частью внутреннего слоя;
при этом показатель химической стойкости клеевой композиции для ламинирования представляет собой прочность сцепления, достаточную для того, чтобы ламинат мог выдерживать измеренную силу сцепления по меньшей мере 200 гс/дюйм, когда ламинат подвергают испытанию на расслаивание, которое сопровождается таким типом разрушения, как разрыв, или отсутствием разрушения.
2. Пленочная структура по п. 1, отличающаяся тем, что по меньшей мере один функционализированный пленочный слой представляет собой монослой.
3. Пленочная структура по п. 1, отличающаяся тем, что по меньшей мере один функционализированныйпленочный слой включает мультислой, состоящий из двух или более слоев, при этом по меньшей мере один из этих двух или более слоев представляет собой внутренний слой из полиолефина с полярными функциональными группами и по меньшей мере один из двух или более слоев представляет собой наружный слой.
4. Пленочная структура по п. 1, отличающаяся тем, что полиолефиновый слой с полярными функциональными группами выбран из группы, состоящей из привитого полярного сополимера этилена; физической смеси неполярного полиэтилена и привитого полярного сополимера этилена; физической смеси полярного сополимера этиленвинилацетата и привитого полярного сополимера этилена; и физической смеси привитого полярного сополимера этиленэтилакрилата и привитого полярного сополимера этилена.
5. Пленочная структура по п. 1, отличающаяся тем, что клеевая композиция для ламинирования представляет собой однокомпонентный клей общего назначения, имеющий преимущественно изоцианатные группы.
6. Способ изготовления пленочной структуры, включающий следующие этапы:
(i) подача по меньшей мере одного функционализированного пленочного слоя, причем по меньшей мере один функционализированный пленочный слой представляет собой слой полиолефина с полярными функциональными группами, используемый в качестве внутреннего слоя в пленочной структуре;
(ii) подача клеевой композиции для ламинирования, имеющей достаточный показатель химической стойкости, причем показатель химической стойкости клеевой композиции для ламинирования представляет собой прочность сцепления, достаточную, чтобы ламинат мог выдерживать измеренную силу сцепления по меньшей мере 200 гс/дюйм, когда ламинат подвергают испытанию на расслоение, которое сопровождается таким типом разрушения, как разрыв, или отсутствием разрушения; и
(iii) нанесение клеевой композиции для ламинирования на по меньшей мере часть поверхности внутреннего слоя с формированием комбинированной пленочной структуры из внутреннего слоя и клеевой композиции для ламинирования.
7. Ламинат, содержащий:
(А) по меньшей мере один функционализированный пленочный слой, причем по меньшей мере один функционализированный пленочный слой представляет собой слой полиолефина с полярными функциональными группами, используемый в качестве внутреннего слоя в ламинате;
(B) клеевую композицию для ламинирования, присутствующую на и находящуюся в контакте с по меньшей мере частью поверхности внутреннего слоя; причем показатель химической стойкости клеевой композиции для ламинирования представляет собой прочность сцепления, достаточную для того, чтобы ламинат мог выдерживать измеренную силу сцепления по меньшей мере 200 гс/дюйм, когда ламинат подвергают испытанию на расслаивание, которое сопровождается таким типом разрушения, как разрыв, или отсутствием разрушения; и
(C) по меньшей мере одну полярную или неполярную подложку; при этом по меньшей мере часть поверхности подложки находится в контакте с клеевой композицией;
при этом формируется ламинат, содержащий по меньшей мере один функционализированный пленочный слой, склеенный с по меньшей мере одной полярной или неполярной подложкой с помощью клеевой композиции для ламинирования, расположенной между по меньшей мере одним функционализированным пленочным слоем и по меньшей мере одной полярной или неполярной подложкой.
8. Ламинат по п. 7, отличающийся тем, что полярная подложка выбрана из группы, состоящей из полиэтилентерефталата, двухосноориентированного полиамида, металлизированного полиэтилентерефталата, металлизированного двухосноориентированного полиамида и алюминиевой фольги; и при этом неполярная подложка выбрана из группы, состоящей из полипропилена, полиэтилена и двухосноориентированного полиамида, а также литого полипропилена.
9. Ламинированное изделие, включающее пакет, саше, устойчивый пакет или другой вариант пакета, изготовленный из ламината по п. 7.
10. Способ производства ламината, содержащего по меньшей мере первый слой и по меньшей мере второй слой, включающий следующие этапы:
(I) подача по меньшей мере одного функционализированного пленочного слоя, формирующего по меньшей мере первый пленочный слой, при этом по меньшей мере один функционализированный пленочный слой представляет собой слой полиолефина с полярными функциональными группами, используемый в качестве внутреннего слоя в ламинате;
(II) подача по меньшей мере одной полярной или неполярной пленочной подложки, формирующей по меньшей мере второй пленочный слой;
(III) подача клеевой композиции для ламинирования, имеющей достаточный показатель химической стойкости, причем показатель химической стойкости клеевой композиции для ламинирования представляет собой прочность сцепления, достаточную для того, чтобы ламинат мог выдерживать измеренную силу сцепления по меньшей мере 200 гс/дюйм, когда ламинат подвергают испытанию на расслаивание, которое сопровождается таким типом разрушения, как разрыв, или отсутствием разрушения;
(IV) нанесение клеевой композиции для ламинирования на по меньшей мере часть поверхности по меньшей мере первого слоя пленки с формированием комбинации внутреннего пленочного слоя и клеевой композиции для ламинирования; и
(V) приведение в контакт по меньшей мере одной полярной или неполярной пленочной подложки с клеевой композицией, присутствующей на по меньшей мере части поверхности внутреннего пленочного слоя, так что клеевая композиция находится между первым и вторым пленочными слоями; и при этом по меньшей мере часть поверхности пленочной подложки находится в контакте с клеевой композицией для создания сцепления между внутренним пленочным слоем и пленочной подложкой для формирования ламината.
11. Способ по п. 10, отличающийся тем, что по меньшей мере, второй слой пленочной подложки выбран из группы, состоящей из полиэтилентерефталата, двухосноориентированного полиамида, металлизированного полиэтилентерефталата, металлизированного двухосноориентированного полипропилена, алюминиевой фольги, полипропилена, полиэтилена, двухосноориентированного полипропилена и литого полипропилена.
12. Пакет, саше, устойчивый пакет, или другой вариант пакета, изготовленный способом по п. 10.